상기 폴리프로필렌 수지 는 230 ℃ 의 온도 및 2 . 16 kg 의 하중 에서 측정 된 용융 지수 가 약 80 g / 10 min 내지 약 95 g / 10 min 이 다 . 상기 폴리프로필렌 수지 조성물 은 상기 범위 의 용융 지수 를 갖 는 폴리프로필렌 수지 를 포함 하 여 향상 된 성형 성 과 외관 특성 을 부여 할 수 있 고 , 동시 에 우수 한 기계 적 물 성 을 부여 할 수 있 다 . 구체 적 으로 , 상기 폴리프로필렌 수지 의 용융 지수 가 상기 범위 미만 인 경우 에 는 사출 성 형 시 수지 의 흐름 성 이 저하 되 어 가공 성 이 저하 될 수 있 고 , 상기 폴리프로필렌 수지 의 용융 지수 가 상기 범위 를 초과 하 는 경우 에 는 사 출물 의 강성 및 내 충격 성 균형 이 저하 됨 에 따라 상기 폴리프로필렌 수지 가 함유 된 상기 폴리프로필렌 수지 조성물 의 강성 과 내 충격 성 이 감소 할 수 있 다 .